СОСТАВ ДЛЯ ОТДЕЛКИ
COMPOSITION FOR DECORATION

Изобретение относится к составам, применяемых для отделки бетонных и штукатурных поверхностей.
Известны составы, содержащие цемент, известковое тесто, хлористый кальций, сурик железный (а.с. №666146 C04B 28/18).
Недостатком указанных композиций являются низкая адгезия, прочность, пачкание поверхности покрытий на основе красочных составов.
4
3
Наиболее близким к изобретению является состав для отделки (патент РФ №2417964), включающий известь-пушонку, наполнитель, воду. В качестве наполнителя состав содержит окрашенные порошки, полученные осаждением из жидкого стекла при введении добавки осадителя и хромоформа (медный купорос CuSO и хлорид железа FeCl). Окрашенные порошки состоят из гидросиликатов кальция, гидратированного кремнезема, гидросиликатов металлов-хромофоров размером 90-100 нм, вступающих во взаимодействия с известью, в результате которого повышается прочность известкового покрытия.
Однако покрытия, изготовленные из данного состава, имеют повышенную гигроскопичность и недостаточную водостойкость, что ограничивает их применение при отделке фасадов зданий и сооружений.
Целью изобретения является повышение водостойкости покрытий.
Поставленная цель достигается тем, что в состав для отделки, включающий известь-пушонку, наполнитель и воду, дополнительно вводят минеральный наполнитель на основе гидросиликатов кальция, кварцевый песок с размером частиц до 0,315 мм и модулем крупности 1,7, и комплекс модификаторов, состоящий из суперпластификатора С-3 и стеарата цинка, при следующем соотношении компонентов, мас.%:
Известь-пушонка - 15,0-20,0;
Кварцевый песок - 55-64;
Минеральный наполнитель на основе гидросиликатов кальция - 4,8-7,0;
Суперплатификатор С-3 - 0,1-0,13;
Стеарат цинка - 0,64-0,72;
Вода - остальное.
В качестве вяжущего вещества, обеспечивающего прочность покрытия и его декоративные характеристики, применяли строительную известь с активностью 71-90%, соответствующую требованиям ГОСТ 9179-77.
3
3
В качестве мелкого заполнителя, обеспечивающего снижение внутренних напряжений в покрытии и повышение его трещиностойкости, применяли кварцевый песок с размером зерен до 0,315 мм истинной плотностью 2611 кг/м, модулем крупности равным 1,7, насыпной плотностью - 1490 кг/м.
В качестве минерального наполнителя, проявляющего гидравлическую активность, использовали порошок, содержащий наноразмерные гидросиликаты кальция. Синтез минерального наполнителя осуществляли осаждением жидкого натриевого стекла с силикатным модулем (М=2,9) и плотностью (ρ=1663 кг/м) 30%-ым раствором хлорида кальция (ТУ 6-09-4711-81). Образующийся при постоянном перемешивании осадок отфильтровывали, сушили при температуре 105-300°С и измельчали в шаровой мельнице в течение 30 мин. при скорости вращения 500 об./мин. Реализация указанной технологии синтеза минерального наполнителя обеспечивает получение наноразмерных гидросиликатов кальция (размер 90-100 нм), обладающих повышенной гидравлической активностью, что увеличивает контактную прочность на границе раздела фаз, физико-механические и эксплуатационные свойства известковых покрытий.
Для уменьшения водопотребности сырьевой смеси, обладающей требуемой подвижностью, использовали суперпластификатор С-3 по ТУ 5745-004-43184789-05, с содержанием полиметиленнафталинсульфонатов не менее 80 мас.%, сульфата натрия не менее 7 мас.%, технических лигносульфонатов не более 10 мас.%.
Для повышения гидрофобности известковых покрытий, снижения водопоглощения и гигроскопичности, а также повышения водостойкости покрытий использовали стеарат цинка по ТУ 6-09-17-279-90.
Приготовление состава для отделки осуществляют следующим образом. В смеситель любого типа загружают строительную известь, минеральный наполнитель, кварцевый песок и комплекс модификаторов, состоящий из суперпластификатора С-3 и стеарата цинка, тщательно перемешивают в течение 10 мин. Затем добавляют отдозированное количество водопроводной воды (ГОСТ 23732-85) и тщательно перемешивают до получения однородной смеси. Полученная смесь используется для отделки ограждающих конструкций зданий и сооружений.
Рецептуры предлагаемого состава для отделки приведены в табл.1, а свойства известковых покрытий - табл.2.
Как следует из табл.2, предлагаемые составы при сопоставимых показателях физико-механических свойств обладают повышенной водостойкостью, что позволяет применять их при отделке фасадов зданий и сооружений.
Таблица 1
Наименование ингредиентов
Составы, мас.%
I
II
III
IV
V
прототип
Известь-пушонка
15
16
18
19
17
45
Кварцевый песок
с размером зерен
до 0,315 мм
58
63,3
60
55
64
Минеральный
наполнитель на
основе
гидросиликата
кальция
7
4,8
6
5,5
5
10
Супер-платификатор
С-3
0,1
0,1
0,13
0,13
0,12
Стеарат цинка
0,64
0,7
0,67
0,64
0,69
Вода
19,25
15,1
15,2
19,73
13,19
45
Таблица 2
Наименование показателей
Составы
I
II
III
IV
V
прототип
Время высыхания, мин:
- до степени 3
15
10
12
11
14
10
- до степени 5
25
15
18
20
22
20
Адгезия, МПа
1,2
1,4
0,9
1,1
1,3
1,4
Прочность при сжатии в возрасте 28 суток, МПа
3,8
5,4
3,6
4,1
3,5
4,8
Водоудерживающая способность, %
98
98,3
98
98,1
98
Водостойкость (коэффициент размягчения К<sub>разм</sub>)
0,75
0,78
0,73
0,76
0,74
0,51
Класс качества внешнего вида
VI
VI